【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
Ａ）熱可塑性ポリマー組成物、および
Ｂ）耐衝撃性改良量のエチレン／α−オレフィン共重合体を含む組成物であって、
前記エチレン／α−オレフィン共重合体が、少なくとも５０モルパーセントのエチレンを含むブロック共重合体であって、
（ａ）約１．７から約３．５のＭｗ／Ｍｎ、少なくとも１つの融点Ｔｍ（℃）、および密度ｄ（ｇ／ｃｍ3）を有し、前記Ｔｍおよびｄの数値が、
Ｔｍ＞−２００２．９＋４５３８．５（ｄ）−２４２２．２（ｄ）2の関係に相当する；または
（ｂ）約１．７から約３．５のＭｗ／Ｍｎを有し、ならびに融解熱ΔＨ（Ｊ／ｇ）、および最高のＤＳＣピークと最高のＣＲＹＳＴＡＦピークの間の温度差として規定されるデルタ量ΔＴ（℃）によって特徴付けられ、
前記ΔＴおよびΔＨの数値が、以下の関係：
ΔＨがゼロより大きく、１３０Ｊ／ｇまでの値を有する場合、ΔＴ＞−０．１２９９（ΔＨ）＋６２．８１、
ΔＨが１３０Ｊ／ｇより大きい場合、ΔＴ＞４８℃
を有し、ならびに
前記ＣＲＹＳＴＡＦピークが、累積ポリマーのうちの少なくとも５パーセントを用いて決定され、そしてこのポリマーの５パーセント未満が特定可能なＣＲＹＳＴＡＦピークを有するならば、ＣＲＹＳＴＡＦ温度が３０℃である；または
（ｃ）エチレン／α−オレフィン共重合体の圧縮成形フィルムで測定された、３００パーセントのひずみかつ１サイクルでの弾性回復率Ｒｅ（％）を有し、および密度ｄ（ｇ／ｃｍ3）によって特徴付けられ、前記Ｒｅおよびｄの数値が、そのエチレン／α−オレフィン共重合体が実質的に架橋相を有さない場合、以下の関係：
Ｒｅ＞１４８１−１６２９（ｄ）
を満たす；または
（ｄ）ＴＲＥＦを用いて分画される場合、４０℃と１３０℃との間で溶出する分子画分を有し、この同じ温度間で溶出する比較対象となるランダムエチレン共重合体画分のコモノマーモル含量より少なくとも５パーセント高いコモノマーモル含量を有するという点で特徴付けられ、この比較対象となるランダムエチレン共重合体が、同じコモノマー（単数または複数）を有し、かつこのエチレン／α−オレフィン共重合体のものの１０パーセント内のコモノマーモル含量（ポリマー全体に基づく）、メルトインデックス、及び密度を有する、組成物。
【請求項２】
前記熱可塑性ポリマー組成物が、ポリウレタン、ポリ塩化ビニル、スチレン、ポリオレフィン、ポリカーボネート、熱可塑性ポリエステル、ポリアミド、ポリアセタールおよびポリスルホンから成る群より選択される１つまたはそれ以上のポリマーを含む、請求項１に記載の組成物。
【請求項３】
前記熱可塑性ポリマー組成物が、ポリプロピレンを含む、請求項１に記載の組成物。
【請求項４】
前記熱可塑性ポリマー組成物が、高密度ポリエチレンを含む、請求項１に記載の組成物。
【請求項５】
前記エチレン／α−オレフィン共重合体が、約１．７から約３．５のＭｗ／Ｍｎを有し、ならびに融解熱ΔＨ（Ｊ／ｇ）、および最高のＤＳＣピークと最高のＣＲＹＳＴＡＦピークの間の温度差として規定されるデルタ量ΔＴ（℃）によって特徴付けられ、前記ΔＴおよびΔＨの数値が、以下の関係：
ΔＨがゼロより大きく、１３０Ｊ／ｇまでの場合、ΔＴ＞−０．１２９９（ΔＨ）＋６２．８１、
ΔＨが１３０Ｊ／ｇより大きい場合、ΔＴ＞４８℃
を有し、ならびに前記ＣＲＹＳＴＡＦピークが、累積ポリマーのうちの少なくとも５パーセントを用いて決定され、そしてこのポリマーの５パーセント未満が特定可能なＣＲＹＳＴＡＦピークを有するとき、ＣＲＹＳＴＡＦ温度は３０℃である、請求項１に記載の組成物。
【請求項６】
前記エチレン／α−オレフィン共重合体が、エチレン／α−オレフィン共重合体の圧縮成形フィルムで測定された、３００パーセントのひずみかつ１サイクルでの弾性回復率Ｒｅ（％）を有し、および密度ｄ（ｇ／ｃｍ3）によって特徴付けられ、前記Ｒｅおよびｄの数値が、そのエチレン／α−オレフィン共重合体が実質的に架橋相を有さない場合、以下の関係：
Ｒｅ＞１４８１−１６２９（ｄ）
を満たす、請求項１に記載の組成物。
【請求項７】
前記エチレン／α−オレフィン共重合体が、ＴＲＥＦを用いて分画される場合、４０℃と１３０℃との間で溶出する分子画分であって、この同じ温度間で溶出する比較対象となるランダムエチレン共重合体画分のコモノマーモル含量より少なくとも５パーセント高いコモノマーモル含量を有するという点で特徴付けられる画分を有し、この比較対象となるランダムエチレン共重合体が、同じコモノマー（単数または複数）を有し、かつこのエチレン／α−オレフィン共重合体のものの１０パーセント内のメルトインデックス、密度、およびコモノマーモル含量（ポリマー全体に基づく）を有する、請求項１に記載の組成物。
【請求項８】
Ａ）少なくとも１つのプロピレンポリマー、および
Ｂ）全組成物に基づき約１から約２５重量％のエチレン／α−オレフィン共重合体を含む組成物であって、
前記エチレン／α−オレフィン共重合体が、少なくとも５０モルパーセントのエチレンを含むブロック共重合体であって、
（ａ）約１．７から約３．５のＭｗ／Ｍｎ、少なくとも１つの融点Ｔｍ（℃）、および密度ｄ（ｇ／ｃｍ3）を有し、前記Ｔｍおよびｄの数値が、
Ｔｍ＞−２００２．９＋４５３８．５（ｄ）−２４２２．２（ｄ）2の関係に相当する；または
（ｂ）約１．７から約３．５のＭｗ／Ｍｎを有し、ならびに融解熱ΔＨ（Ｊ／ｇ）、および最高のＤＳＣピークと最高のＣＲＹＳＴＡＦピークの間の温度差として規定されるデルタ量ΔＴ（℃）によって特徴付けられ、
前記ΔＴおよびΔＨの数値が、以下の関係：
ΔＨがゼロより大きく、１３０Ｊ／ｇまでの場合、ΔＴ＞−０．１２９９（ΔＨ）＋６２．８１、
ΔＨが１３０Ｊ／ｇより大きい場合、ΔＴ＞４８℃
を有し、ならびに
前記ＣＲＹＳＴＡＦピークが、累積ポリマーのうちの少なくとも５パーセントを用いて決定され、そしてこのポリマーの５パーセント未満が特定可能なＣＲＹＳＴＡＦピークを有するとき、ＣＲＹＳＴＡＦ温度が３０℃である；または
（ｃ）エチレン／α−オレフィン共重合体の圧縮成形フィルムで測定された、３００パーセントのひずみかつ１サイクルでのパーセントである弾性回復率Ｒｅを有し、および密度ｄ（ｇ／ｃｍ3）によって特徴付けられ、前記Ｒｅおよびｄの数値が、そのエチレン／α−オレフィン共重合体が実質的に架橋相を有さない場合、以下の関係：
Ｒｅ＞１４８１−１６２９（ｄ）
を満たす；または
（ｄ）ＴＲＥＦを用いて分画される場合、４０℃と１３０℃との間で溶出する分子画分であって、この同じ温度間で溶出する比較対象となるランダムエチレン共重合体画分のコモノマーモル含量より少なくとも５パーセント高いコモノマーモル含量を有するという点で特徴付けられる画分を有し、この比較対象となるランダムエチレン共重合体が、同じコモノマー（単数または複数）を有し、かつこのエチレン／α−オレフィン共重合体のものの１０パーセント内のメルトインデックス、密度、およびコモノマーモル含量（ポリマー全体に基づく）を有する、
組成物。
【請求項９】
２０℃でのノッチ付アイゾッド衝撃強度が、前記エチレン／α−オレフィン共重合体を含まない同じプロピレンポリマー組成物と比較した場合に少なくとも５％高い、請求項８に記載の組成物。
【請求項１０】
２０℃でのノッチ付アイゾッド衝撃強度が、前記エチレン／α−オレフィン共重合体を含まない同じプロピレンポリマー組成物と比較した場合に少なくとも１０％高い、請求項８に記載の組成物。
【請求項１１】
２０℃でのノッチ付アイゾッド衝撃強度が、前記エチレン／α−オレフィン共重合体を含まない同じプロピレンポリマー組成物と比較した場合に少なくとも１５％高い、請求項８に記載の組成物。
【請求項１２】
前記エチレン／α−オレフィン共重合体が、約５０ｐｐｍから約３００ｐｐｍの可逆的連鎖移動剤を使用して調製された、請求項８に記載の組成物。
【請求項１３】
前記可逆的連鎖移動剤が、ジエチル亜鉛である、請求項９に記載の組成物。
【請求項１４】
前記エチレン／α−オレフィン共重合体が、約０．８５から約０．９３ｇ／ｃｍ3の密度を有する、請求項８に記載の組成物。
【請求項１５】
Ａ）少なくとも約０．９４ｇ／ｃｍ3の密度を有する高密度ポリエチレン、および  Ｂ）全組成物に基づき約１から約２５重量％のエチレン／α−オレフィン共重合体を含む組成物であって、前記エチレン／α−オレフィン共重合体が、
（ａ）約１．７から約３．５のＭｗ／Ｍｎ、少なくとも１つの融点Ｔｍ（℃）、および密度ｄ（ｇ／ｃｍ3）を有し、前記Ｔｍおよびｄの数値が、
Ｔｍ＞−２００２．９＋４５３８．５（ｄ）−２４２２．２（ｄ）2
の関係に相当する；または
（ｂ）約１．７から約３．５のＭｗ／Ｍｎを有し、ならびに融解熱ΔＨ（Ｊ／ｇ）、および最高のＤＳＣピークと最高のＣＲＹＳＴＡＦピークの間の温度差として規定されるデルタ量ΔＴ（℃）によって特徴付けられ、
前記ΔＴおよびΔＨの数値が、以下の関係：
ΔＨがゼロより大きく、１３０Ｊ／ｇまでの場合、ΔＴ＞−０．１２９９（ΔＨ）＋６２．８１、
ΔＨが１３０Ｊ／ｇより大きい場合、ΔＴ＞４８℃
を有し、ならびに
前記ＣＲＹＳＴＡＦピークが、累積ポリマーのうちの少なくとも５パーセントを用いて決定され、そしてこのポリマーの５パーセント未満が特定可能なＣＲＹＳＴＡＦピークを有するとき、ＣＲＹＳＴＡＦ温度が３０℃である；または
（ｃ）エチレン／α−オレフィン共重合体の圧縮成形フィルムで測定された、３００パーセントのひずみかつ１サイクルでのパーセントである弾性回復率Ｒｅを有し、および密度ｄ（ｇ／ｃｍ3）によって特徴付けられ、前記Ｒｅおよびｄの数値が、そのエチレン／α−オレフィン共重合体が実質的に架橋相を有さない場合、以下の関係：
Ｒｅ＞１４８１−１６２９（ｄ）
を満たす；または
（ｄ）ＴＲＥＦを用いて分画される場合、４０℃と１３０℃との間で溶出する分子画分であって、この同じ温度間で溶出する比較対象となるランダムエチレン共重合体画分のコモノマーモル含量より少なくとも５パーセント高いコモノマーモル含量を有するという点で特徴付けられる画分を有し、この比較対象となるランダムエチレン共重合体が、同じコモノマー（単数または複数）を有し、かつこのエチレン／α−オレフィン共重合体のものの１０パーセント内のメルトインデックス、密度、およびコモノマーモル含量（ポリマー全体に基づく）を有する、
組成物。
【請求項１６】
２０℃でのノッチ付アイゾッド衝撃強度が、前記エチレン／α−オレフィン共重合体を含まない同じ高密度ポリエチレン組成物と比較した場合に少なくとも５％高い、請求項１５に記載の組成物。
【請求項１７】
２０℃でのノッチ付アイゾッド衝撃強度が、前記エチレン／α−オレフィン共重合体を含まない同じ高密度ポリエチレン組成物と比較した場合に少なくとも１０％高い、請求項１５に記載の組成物。
【請求項１８】
２０℃でのノッチ付アイゾッド衝撃強度が、前記エチレン／α−オレフィン共重合体を含まない同じ高密度ポリエチレン組成物と比較した場合に少なくとも１５％高い、請求項１５に記載の組成物。
【請求項１９】
前記エチレン／α−オレフィン共重合体が、約５０ｐｐｍから約３００ｐｐｍの可逆的連鎖移動剤を使用することにより作製された、請求項１５に記載の組成物。
【請求項２０】
前記可逆的連鎖移動剤が、ジエチル亜鉛である、請求項１９に記載の組成物。
【請求項２１】
前記エチレン／α−オレフィン共重合体が、約０．８５から約０．９３ｇ／ｃｍ3の密度を有する、請求項１５に記載の組成物。
【請求項２２】
酸化防止剤、亜リン酸塩、粘着剤、粘着防止剤、顔料および充填剤から成る群より選択される少なくとも１つの添加剤をさらに含む、請求項１〜２１のいずれか一項に記載の組成物。
【請求項２３】
請求項１〜２１のいずれか一項に記載の組成物から作製される二次加工品。